FR 2501260 A1 19820910 FR 8122987 A 19811209 L'invention concerne un panneau d'étanchéité pour toits et autres parties de bâtiments, se composant d'une couche supérieure en un mélange de caoutchoucs à base de polymère d'éthylène-propylène-diène, de caoutchouc butyle ou de poly- éthylène chlorosulfoné, d'une couche intermédiaire de renfor- cement en fibres de polyester ou de verre et d'une couche inférieure en bitume élastifié. De tels panneaux d'étanchéité peuvent être posés sur des toits ou être utilisés pour la protection de parties de maçon- lO nerie qui se trouvent dans le sol. Les types de caoutchouc cités pour la couche supérieure sont d'usage courant. On utilise habituellement, pour désigner les types de caoutchouc mentionnés ci-dessus, des abréviations oui sont les suivantes: EPDM = Polymère d'éthylène-propylène- diène CSM = Polyéthylène chlorosulfoné IIR = Caoutchouc butyle, terme qui, dans le cas présent, en- globe aussi les caoutchoucs chlorobutyle et bromobutyle EVA = Copolymère d'éthylène-acétate de vinyle Les couches intermédiaires de renforcement en matière fibreuse peuvent être des tissus ou des mats. En ce qui con- cerne le bitume élastifié, il s'agit d'un bitume qui présente un point de ramollissement inférieur à 1000 C et dont la visco- sité s'élève à 85/25 Ruk. Une structure de ce genre est décrite en détail dans la demande de brevet allemand P 30 42 943. Des panneaux d'étanchéité de ce genre peuvent être posés de manière simple et sûre, en traitant la face infé- rieure du panneau avec une flamme nue au moment de la pose sur le toit ou la partie de bâtiment. De la sorte, une pose simple et rapide est possible et on est assuré d'une adhérence sûre. iais on a pu constater, à la pose de panneaux de ce genre, un phénomène secondaire indésirable, qu'il convient de consi- dérer avec attention. Cette particularité est la suivante: si l'on ne respecte pas une distance prédéterminée par rap- port au panneau lorsqu'on balaye sa couche inférieure avec la flamme nue, il peut en résulter que la flamme atteigne aussi le panleau voisin déjà posé sur sa face supérieure. De ce fait, il peut arriver que la surface du panneau, exposée aux intem- péries, soit endommagée. GUn tel endommagement consiste en premier lieu en une brûlure et, par suite, en une décomposi- tion au nivsau de la surface. Certes, ce phénomène peut être évité sans difficultés, mais on ne peut pas l'exclure, dans le cas par exemple o, en raison des conditions atmosphéri- ques, on est obligé de travailler particulièrement vite ou dans celui o la pose est effectuée avec un soin insuffisant. De but de l'invention est d'éviter de tels inconvénients. On doit être assuré que même avec un personnel inhabile et avec peu de soin dans le travail, il ne se produira pas d'endommagements au niveau de la couche supérieure du panneau d'étanchéité. Ce but est atteint par le fait qu'il est disposé, sur la couche supérieure, une couche mince supplémentaire de recou- vrement thermoplastique qui présente une réticulation de son interface avec la couche supérieure et qui a la composition suivante. - 90 parties en poids de copolymère séquence de styrène- butad iène-styrène - 10 " " d'BPDIM, IIR ou CSMI - 300 " " de bitume ou de polypropylène atac- tique. Au sujet du copolymère mentionné, il s'agit d'un polymère séquence de styrène-butadiène-styrène. Lorsqu'une telle couche de recouvrement est appliquée sur la couche supérieure, le panneau d'étanchéité est beaucoup plus invulnérable aux effets produits par une flamme nue. les inattentions au maniement de la flamme nue, qui se produisent couramment au cours du travail de pose, ne peuvent plus provoquer aucun endommagement de la couche supérieure. Un autre point avantageux consiste en ce que cette couche supplé- lentaire de recouvrement donne lieu à une adhérence améliorée au bitume, du fait que les couches qui se recouvrent présen- tent une meilleure affinité les unes pour les autres. Dans le mélange utilisé pour la couche de recouvrement, les propor- tions se situent d'habitude de préférence dans la partie moyenne des gammes indiquées. En ce qui concerne les addi- tions d'EPDM, d'IIR ou de CSM, il convient de les adapter au type de caoutchouc contenu dans la couche supérieure. La couche de recouvrement peut être encore améliorée par l'addition d'EVA dans une proportion qui peut aller jusqu'à 20 %. En particulier, cela se traduit par une plus grande souplesse, ce qui fait que la pose du panneau d'étanchéité n'est pas rendue difficile, même par temps froid. La couche de recouvrement n'a besoin de présenter qu'une très faible épais- seur. Celle-ci peut se situer entre 50 et 750 g/m 2. Cela correspond à une épaisseur de la couche de 0,01 à 0,2 mm environ. Il est indiqué ci- après une composition du mélange qui peut être utilisée de manière avantageuse pour les couches de recouvrement en question. Cette couche de recouvrement est appliquée par calandrage sur la couche supérieure du panneau d'étanchéité. Immédiatement après, l'ensemble du stratifié est vulcanisé. Parties en poids Copolymère séquencé de styrène- butadiène-styrène 77 EPDM 20 EVA 3 Résine d'hydrocarbure 10 Noir de fumée 5 Craie 100 Bitume ll0 Polyéthylène 2 Acide stéarique 1 Oxyde de zinc 1 Agent anti- vieillissement 9 Soufre 1 l'invention est en outre décrite au moyen d'un exemple, en référence à la figure ci-annexée. Cette figure est une vue en coupe d'un panneau d'é tanchéité. La couche inférieure 1 se compose essentiellement d'un bitume à bas point de ramol- lissement, additionné de 20 % de copolymère SBS. La quantité de cet additif peut être encore plus faible. La couche 2 est faite d'un mat de polyester. La couche 3 constitue une couche supérieure en un mélange de caoutchoucs EPDM. La couche de re- couvrement4 suivant l'invention a la composition donnée ci-dessus à titre d'exemple. REVENDICATIONS 1. Panneau d'étanchéité pour toits et autres parties de bâtiments, se composant d'une couche supérieure en un mélange de caoutchoucs à base de polymère d'éthylène-propylène-diène, de caoutchouc butyle ou de polyéthylèene chlorosulfoné, d'une couche intermédiaire de renforcement en fibres de polyester ou de verre et d'une couche inférieure en bitume élastifié, caractérisé en ce qu'il est dispose, sur la couche supérieure, une couche mince supplémentaire de recouvrement thermoplasti- que qui présente une réticulation de son interface avec la couche supérieure et qui a la composition suivante: - 90 parties en poids de copolymère séquencé de styrène- butadiène-styrène - 10 " " de polymère d'éthylène-propylène- diène, de caoutchouc butyle ou de polyéthylène chlorosulfoné - 300 " " de bitume ou de polypropylene atac- tique. 2. Panneau d'étanchéité selon la revendication 1, caracté- risé en ce que la couche de recouvrement contient en plus jusqu'à 20 % en poids de copolymère d'éthylène-acétate de vinyle. 3. Panneau d'étanchéité selon la revendication 1 ou 2, ca- ractérisé en ce que l'épaisseur de la couche se situe entre 50 et 750 g/m2.